(57)【要約】【課題】トリアセテート系短繊維の優れた点を活かし、織編物に高級感のある光沢感、着用快適性、抗ピリング性、吸水速乾性、接触冷感性などの他、適度な強度をも付与できる、新規な複重層糸を提供すること。【解決手段】単糸繊度０．５〜２．０ｄｔｅｘのポリエステル系短繊維Ａを含む繊維束Ｍから芯部が構成され、単糸繊度０．５〜３．０ｄｔｅｘのトリアセテート系短繊維Ｂとセルロース系短繊維Ｃとの混紡繊維束Ｎから鞘部が構成されてなる複重層糸であって、混紡繊維束Ｎを構成する短繊維Ｂ及びＣの質量比率（Ｂ／Ｃ）が２０／８０〜８０／２０の範囲にあり、繊維束Ｍ及びＮの質量比率（Ｍ／Ｎ）が２０／８０〜５０／５０の範囲にあり、かつ平均強力が１００ＣＮ以上を満足することを特徴とする複重層糸。【選択図】なし【特許請求の範囲】
【請求項１】
単糸繊度０．５〜２．０ｄｔｅｘのポリエステル系短繊維Ａを含む繊維束Ｍから芯部が構成され、単糸繊度０．５〜３．０ｄｔｅｘのトリアセテート系短繊維Ｂとセルロース系短繊維Ｃとの混紡繊維束Ｎから鞘部が構成されてなる複重層糸であって、混紡繊維束Ｎを構成する短繊維Ｂ及びＣの質量比率（Ｂ／Ｃ）が２０／８０〜８０／２０の範囲にあり、繊維束Ｍ及びＮの質量比率（Ｍ／Ｎ）が２０／８０〜５０／５０の範囲にあり、かつ平均強力が１００ＣＮ以上を満足することを特徴とする複重層糸。
【発明の詳細な説明】
【技術分野】
【０００１】
本発明は、トリアセテート系短繊維の優れた点を活かし、織編物に高級感のある光沢感、着用快適性、抗ピリング性、吸水速乾性、接触冷感性などの他、適度な強度をも付与することのできる複重層糸に関するものである。
【背景技術】
【０００２】
綿糸よりなる織編物（綿織編物）は、張り・腰感などの着用快適性に優れ、広く衣料分野に用いられている。しかしながら、綿織編物は、一般に保水性が高く、吸水後の乾燥に時間がかかり、発汗時にべとつき感が残り易いという問題がある。また、綿織編物は、接触冷感性に乏しく、高級感のある光沢感も得られ難いという問題がある。さらに、モダールやリヨセルといったレーヨン糸からなる織編物（レーヨン織編物）も広く衣料分野に用いられている。レーヨン織編物は、一般に張り・腰感などの着用快適性や光沢感に優れ、外観も高級感に富んでいる。しかし、レーヨン織編物は、抗ピリング性に劣り、吸水後の乾燥に時間がかかるという問題もある。さらに接触冷感性に欠けるという問題もある。
【０００３】
そこで、綿織編物及びレーヨン織編物におけるこれらの課題を解決するために、ポリエステル長繊維を併用する手法が提案されている（例えば、特許文献１）。
【先行技術文献】
【特許文献】
【０００４】
【特許文献１】特開平８−２０９４７６号公報
【発明の概要】
【発明が解決しようとする課題】
【０００５】
上記特許文献に記載された発明は、綿糸とポリエステル長繊維糸とからなる合撚糸に関するもので、この合撚糸を用いることで、織編物の着用快適性を維持したまま吸水後の乾燥時間を大幅に短縮することができる。しかしながら、ポリエステル長繊維糸のヤング率の高さに起因して抗ピリング性が低減し、光沢感もかえって低減するという問題がある。また、所望の接触冷感性が得られない問題も依然解決されていない。
【０００６】
本発明は、このような従来技術の欠点を解消するものであり、トリアセテート系短繊維の優れた点を活かし、織編物に高級感のある光沢感、着用快適性、抗ピリング性、吸水速乾性、接触冷感性などの他、適度な強度をも付与できる、新規な複重層糸を提供することを目的とする。
【課題を解決するための手段】
【０００７】
本発明者は、上記課題を解決するべく鋭意検討した結果、トリアセテート系短繊維とセルロース系短繊維とポリエステル系短繊維とを所定量併用するとともに、これらの繊維を紡績糸の特定部分に配することで、織編物に優れた風合いの他、吸水速乾性や接触冷感性などの優れた物性をも同時に付与できることを見出し、本発明をなすに至った。
【０００８】
すなわち、本発明は、単糸繊度０．５〜２．０ｄｔｅｘのポリエステル系短繊維Ａを含む繊維束Ｍから芯部が構成され、単糸繊度０．５〜３．０ｄｔｅｘのトリアセテート系短繊維Ｂとセルロース系短繊維Ｃとの混紡繊維束Ｎから鞘部が構成されてなる複重層糸であって、混紡繊維束Ｎを構成する短繊維Ｂ及びＣの質量比率（Ｂ／Ｃ）が２０／８０〜８０／２０の範囲にあり、繊維束Ｍ及びＮの質量比率（Ｍ／Ｎ）が２０／８０〜５０／５０の範囲にあり、かつ平均強力が１００ＣＮ以上を満足することを特徴とする複重層糸、を要旨とするものである。
【発明の効果】
【０００９】
本発明によれば、トリアセテート系短繊維の優れた点を活かし、織編物に高級感のある光沢感、着用快適性、抗ピリング性、吸水速乾性、接触冷感性などの他、適度な強度をも付与できる、新規な複重層糸を提供することができる。
【発明を実施するための形態】
【００１０】
以下、本発明を詳細に説明する。
【００１１】
本発明の複重層糸では、速乾性、涼感性に優れるというトリアセテート系短繊維の長所を活かし、同時に強力に劣るという短所を補うべく、その構造が工夫されている。
本発明の複重層糸では、まず、芯部がポリエステル系短繊維Ａを含む繊維束Ｍから構成されている。これにより一定の強力が確保できるとともに、織編物にさらなる吸水速乾性を与えることができる。繊維束Ｍには、ポリエステル系短繊維Ａが６０質量％以上含まれていることが好ましい。繊維束Ｍに含ませるポリエステル系短繊維Ａ以外の繊維としては、強力や吸水速乾性を損なわない範囲で任意のものが使用できる。
【００１２】
ポリエステル系短繊維Ａの単糸繊度は、０．５〜２．０ｄｔｅｘの範囲にある必要があり、１．０〜１．５ｄｔｅｘの範囲が好ましい。単糸繊度が０．５ｄｔｅｘ未満になると、短繊維Ａ自体を得ることが困難となり、一方、３．０ｄｔｅｘを超えると、織編物に十分な着用快適性を与えることができなくなる。
【００１３】
他方、複重層糸の鞘部は、単糸繊度０．５〜３．０ｄｔｅｘのトリアセテート系短繊維Ｂとセルロース系短繊維Ｃとの混紡繊維束Ｎから構成される。このように、糸鞘部（外側）にトリアセテート系短繊維Ｂとセルロース系短繊維Ｃとを配することで、優れた着用快適性の他、光沢感、吸水速乾性、接触冷感性などを織編物に付与することができる。
【００１４】
トリアセテート系短繊維Ｂとしては、水酸基の９２％以上が酢酸化された酢酸セルロース短繊維が好ましく使用できる。また、短繊維Ｂの公定水分率は、速乾性の観点から３．５％程度が好ましい。そして、トリアセテート系短繊維Ｂの断面形状及び表面形状については、特に限定されない。単糸繊度については、０．５〜３．０ｄｔｅｘの範囲にあることが必要である。単糸繊度が０．５ｄｔｅｘ未満になると、可紡性が著しく低下し、３．０ｄｔｅｘを超えると、織編物に十分な着用快適性を与えることができなくなる。
【００１５】
鞘部に複合されるセルロース系短繊維Ｃとしては、綿、麻などの天然繊維や、セルロースを原料としたビスコースレーヨン、キュプラなどの再生繊維、リヨセルなどの溶剤紡糸セルロース繊維が好適であり、綿、リヨセルが特に好ましい。短繊維Ｃの断面形状、表面形状、長さ、単糸繊度などについては、特に限定されないが、汎用性や生産性を考慮して綿紡績に適したものを選択することが好ましい。
【００１６】
上記短繊維Ｂ及びＣは、混紡繊維束Ｎ中で、質量比率（Ｂ／Ｃ）２０／８０〜８０／２０の割合で混紡されている必要がある。質量比率がこの範囲を外れると、短繊維Ｂ及びＣの一方のみに由来する特性が織編物に強く反映され、バランスに欠けた特性しか得られない。具体的に、トリアセテート系短繊維Ｂの質量比率が２０質量％未満になると、高級感のある光沢、吸水速乾性、接触冷感性が得られない。一方、８０質量％を超えると、可紡性が低下し、さらに所望の着用快適性や適度な強力も得られない。
【００１７】
さらに、本発明の複重層糸では、繊維束Ｍ及びＮの質量比率（Ｍ／Ｎ）が２０／８０〜５０／５０の範囲にある必要がある。繊維束Ｍの質量比率が２０質量％未満になると、強力に劣る複重層糸しか得られない。さらに、吸水速乾性の十分な向上も期待できなくなる。一方、５０質量％を超えると、所望の着用快適性や接触冷感性などが得られなくなる。
【００１８】
トリアセテート系短繊維は、一般に強力に劣るという短所があるが、本発明ではセルロース系短繊維とポリエステル系短繊維とを所定量併用し、これらの繊維を糸の特定部分に配することで、かかる短所を補っている。具体的に本発明の複重層糸は、平均強力１００ＣＮ以上を有している。このような強力を確保することで、衣料分野に好ましく適用できるようになる。
【００１９】
複重層糸の太さとしては、一般的な織編物に使用できる範囲の番手であればよいが、複重層構造を維持するには、通常、８０番手（英式綿番手）より太いことが好ましく、特に、所望の糸強力を確保する観点から、６０番手より太いことが好ましい。
【００２０】
本発明の複重層糸を得るには、例えば、上記短繊維Ａを含むスライバーＡと、上記短繊維Ｂ、Ｃから構成される混紡スライバーＮとを用意し、スライバーＡを芯部へ、スライバーＮを鞘部へそれぞれ配しながら粗紡し、後に得られた複合粗糸を精紡する方法、又は、スライバーＡ、Ｎをそれぞれ個別に粗紡し、後にスライバーＡに由来する粗糸Ａを芯部へ、スライバーＮに由来する粗糸Ｎを鞘部へそれぞれ配しながら精紡する方法などがあげられる。なお、混紡スライバーＮは、例えば紡績工程中、混打綿又は練条の過程で繊維同士を混合することにより得ることができる。
【００２１】
本発明では、被覆性に優れる複重層糸を得る観点から、前者の方法を採用するのが好ましい。
【００２２】
前者の方法において、スライバーＡの周囲にスライバーＮを捲回させるには、粗紡機のフライヤーヘッドから見てドラフト域の外側にスライバーＡを、内側にスライバーＮをそれぞれ導入し粗紡すればよい。また、粗紡工程中、スライバーＮの送り出し量をスライバーＡの送り出し量より高く設定することで、Ａの周囲にＮを順次捲回させてもよい。
【００２３】
一方、後者の方法では、精紡機のフロントローラーから紡出される粗糸Ｎの量が粗糸Ａの量より多くよるように送り出し量を調整し、紡出後、両者を重ね合わせ、リング、トラベラで実撚りを与えればよい。
【００２４】
そして、両方法とも、紡績糸の被覆性を高める目的で、Ｎをそれぞれ複数使用してＡに捲回させてもよいし、精紡後、必要に応じて複数の複重層糸を上撚りしてもよい。また、前者の方法では、複合粗糸を精紡交撚してもよい。
【００２５】
複重層糸の撚係数としては、２．０〜４．０の範囲にあることが好ましい。撚係数とは、Ａ＝Ｔ／Ｎ１／２（Ａ：撚係数、Ｔ：撚数（回／インチ）、Ｎ：得られた複重層糸の太さ（英式綿番手））なる式で算出されるものである。
【００２６】
また、複重層糸の毛羽指数としては、特に限定されないが、例えば毛羽を低減する目的でコンパクトスピン紡績法を利用すれば、複重層糸の強力、及び織編物の光沢感、接触冷感性をより向上させることができる。
【００２７】
本発明の複重層糸は、織編物に優れた風合い、物性を与えることができるものである。織編物とは、織物と編物との総称である。織編物の設計すなわち組織、密度、目付けなどは特に限定されない。また、製織編の条件も任意である。無論、製織編に用いる織機、編機についても特に限定されるものでない。
【００２８】
本発明の複重層糸を用いて織編物を得る際は、主として当該複重層糸を用いることが好ましいが、本発明の目的を損なわない範囲で、他の糸を併用してもよい。
【００２９】
製織編後の後加工としても特に限定されず、通常、精練、リラックス、ファイナルセットすることにより、目的の織編物を仕上げることができる。一連の後加工の途中もしくは最終段階において、公知の知見に基づき布帛を染色、着色プリント、エンボス加工、撥水加工、抗菌加工、蓄光加工、消臭加工などしてもよい。一般にはリラックスの後、染色することが好ましい。
【実施例】
【００３０】
以下、実施例及び比較例をあげてさらに詳細に本発明を説明するが、本発明はこれらに限定されない。
【００３１】
各測定方法及び評価方法は以下の通りである。
【００３２】
（１）織編物の風合い
ハンドリングにより３段階で評価した。
○：良好、△：やや劣る、×：劣る
【００３３】
（２）織編物の光沢感
目視により３段階で判定した。
○：良好、△：やや劣る、×：劣る
【００３４】
（３）織編物の拡散性残留水分率
天秤の上に乗せたガラス板の上に０．６ｇの蒸留水を中央に滴下した。そして、１０ｃｍ×１０ｃｍにカットした測定資料の裏面に水分が接するように資料を乗せた後、重量変化を測定し、残留水分率が１０％に至るまでの時間を測定した。
【００３５】
（４）織編物の抗ピリング性
ＪＩＳ  Ｌ１０７６  ＩＣＩ法に基づいて測定した。１００ｍｍ×１２０ｍｍの試験片を経方向及び緯方向に２枚ずつ採取し、ピリング試験用ゴム管に巻きつけ、ゴム管に巻いた試験片を４個１組としてＩＣＩ形試験機の回転箱に入れ、５時間回転させた。そして、試験片をゴム管から取り外し、試験片とピリング判定標準写真とを比較して、ピリングの発生の程度を等級判定した。
【００３６】
（５）織編物の接触冷感性（Ｑｍａｘ、Ｗ／ｃｍ２）
精密迅速熱物性測定装置（カトーテック社製「ＴＨＥＲＭＯ  ＲＡＢＯＩＩ」）を用いて、ＤＴ＝２０℃条件での最大熱吸収速度を測定した。
【００３７】
（６）複重層糸の平均強力
定速伸長形引張試験機を用い、試料に初荷重を加えた状態で引張試験機のつかみ部に取り付け、１分間あたりつかみ間隔の約１００％の伸長速度で試験を行い、試料が切断したときの荷重（ＣＮ）を測定した。試料２０本の平均を平均強力とした。
【００３８】
（７）織編物の破裂強力
ＪＩＳ  Ｌ１０１８  ８．１７．１Ａ法（ミューレン形法）に基づいて測定した。
【００３９】
（実施例１）
単糸繊度が０．９ｄｔｅｘで平均繊維長が３８ｍｍのポリエステル系短繊維ＡからなるスライバーＡを用意した。さらに、単糸繊度が１．７ｄｔｅｘで平均繊維長が３８ｍｍであって、公定水分率が３．５％である単糸菊形断面のトリアセテート系短繊維Ｂ（三菱レイヨン社製「ブライト」）とスーピマ超長綿とからなる混紡スライバーＮを用意した。この混紡スライバーＮは、トリアセテート系短繊維Ｂとスーピマ超長綿とを混打綿の過程で混合することにより得たもので、質量比率（短繊維Ｂ／超長綿）は、３０／７０であった。
【００４０】
次に、両スライバーを粗紡機へ導入し、フライヤーヘッドから見てドラフト域の外側にスライバーＡを、内側にスライバーＮをそれぞれ配しながらドラフトし、スライバーＡの周りにスライバーＮを捲回させ、太さ２４０ゲレン／３０ヤード、撚数０．７回／インチの複合粗糸とした。続いて、得られた複合粗糸を精紡し、撚係数３．８、太さ４０番手（英式綿番手）の複重層糸を得た。この紡績糸において、芯部繊維束Ｍと鞘部繊維束Ｎとの質量比（Ｍ／Ｎ）は４０／６０であった。得られた複重層糸は、適度な強力を有するものであった。
【００４１】
そして、得られた複重層糸を針密度１８Ｇ、針数９００本の丸編機（株式会社福原精機製作所製）へ導入し、フライス組織の編物を製編した。その後、編物を順次、精練、リラックス、染色、ファイナルセットし、目付けが１６８ｇ／ｍ２の編物を得た。なお、染色は、分散染料と反応染料とによる２浴染めを行った。具体的には、分散染料（ダイスタージャパン社製「ＤｉａｎｉｘＢｌａｃｋ ＴＡ−Ｎ２００」）を１２％ｏｍｆ用いて、１３０℃で６０分間染色した後、反応染料（住友化学工業社製「ＳＵＭＩＦＩＸ  ＳＵＰＲＡ」）を５％ｏｍｆ用いて、６０℃で４０分間染色した。
【００４２】
得られた編物は、深みのある黒色と優雅な光沢感を有し、抗ピリング性、吸水速乾性、接触冷感性に優れるものであった。また、ソフトな風合いを有し、かつ膨らみ感もあり、着用快適性に優れるものであった。さらに、編物は、一定の破裂強力値を有していることから、適度な強度を有しているものと認められる。
【００４３】
（実施例２）
複重層糸を釜径３４インチ、針密度２２Ｇの両面丸編機（株式会社福原精機製作所製）へ導入してスムース組織の編物を製編する以外は、実施例１と同様に行い、目付け１８５ｇ／ｍ２の編物を得た。
【００４４】
得られた編物は、実施例１における編物同様、深みのある黒色と優雅な光沢感を有し、抗ピリング性、吸水速乾性、接触冷感性に優れるものであった。また、ソフトな風合いを有し、かつ膨らみ感もあり、着用快適性に優れるものであった。さらに、適度な強度も有していた。
【００４５】
（実施例３）
複合粗糸の太さを１８０ゲレン／３０ヤードに変更すること、及び複重層糸の太さを６０番手に変更する以外は、実施例１と同様に行い、複重層糸を得た。
【００４６】
次に、得られた複重層糸と、２２ｄｔｅｘのポリウレタン弾性糸（東レオペロンテックス社製「ライクラＴ１２７Ｃ」）とを釜径３４インチ、針密度２８Ｇの丸編機（株式会社福原精機製作所製）へ導入し、ベア天竺組織の編物を製編した。その後、編物を順次、プレセット、タッキング、精練、染色、ファイナルセットし、目付けが１８０ｇ／ｍ２の編物を得た。なお、染色は、実施例１の場合と同様に、分散染料と反応染料とによる２浴染めを行った。
【００４７】
得られた編物は、実施例１における編物同様、深みのある黒色と優雅な光沢感を有し、抗ピリング性、吸水速乾性、接触冷感性に優れるものであった。また、ソフトな風合いを有し、ストレッチ性や膨らみ感にも優れ、着用快適性に優れるものであった。さらに、適度な強度も有していた。
【００４８】
（実施例４）
スーピマ超長綿に代えて、単糸繊度が０．９ｄｔｅｘで平均繊維長が３４ｍｍのリヨセル短繊維を用いる以外は、実施例１と同様に行い、太さ４０番手の複重層糸を得た。以降は、実施例１と同様に後加工し、目付け１５０ｇ／ｍ２の編物を得た。
【００４９】
得られた編物は、実施例１における編物同様、深みのある黒色と優雅な光沢感を有し、抗ピリング性、吸水速乾性、接触冷感性に優れるものであった。また、ソフトな風合いを有し、かつ膨らみ感もあり、着用快適性に優れるものであった。さらに、適度な強度も有していた。
【００５０】
（比較例１）
短繊維Ｂ及び超長綿の質量比率（短繊維Ｂ／超長綿）を９０／１０に変更する以外は、実施例１と同様に行い、太さ４０番手の複重層糸を得た。以降は、実施例１と同様に後加工し、目付け１５２ｇ／ｍ２の編物を得た。
【００５１】
得られた複重層糸は、可紡性に乏しく、ネップや糸斑の多いものであった。また、実施例１の糸と比べても強力に劣るものであった。また、編物は、トリアセテート系短繊維Ｂに由来する深みのある黒色と優雅な光沢感には非常に優れていたが、超長綿に由来する着用快適性にはやや劣るものであった。
【００５２】
（比較例２）
スーピマ超長綿に代えてポリエステル系短繊維を用いること、及び混紡スライバーＮにおけるトリアセテート系短繊維Ｂとポリエステル系短繊維との質量比率（短繊維Ｂ／超長綿）を５０／５０にする以外は、実施例１と同様に行い、太さ４０番手の複重層糸を得た。以降は、実施例１と同様に後加工し、目付け１６８ｇ／ｍ２の編物を得た。
【００５３】
得られた編物は、トリアセテート系短繊維Ｂに由来する深みのある黒色の色彩を有していたが、複重層糸鞘部にポリエステル系短繊維を配したために、編物の抗ピリング性は低減し、光沢感もかえって低減する結果となった。
【００５４】
以上で得た編物の評価結果を表１に示す。
【００５５】
【表１】
2015098663.tif 000002